(57)【特許請求の範囲】
【請求項１】
ａ）親水性基板；
ｂ）前記基板上に配置された半相互貫入ポリマー網状組織層であって、前記網状組織層は、疎水性フッ素化架橋ポリマーおよび疎水性フッ素化エラストマーポリマーを含み、前記エラストマーポリマーが、ペンダント疎水性フルオロアルキル側鎖基を有するスチレン−ブタジエン−スチレンまたはスチレン−イソプレン−スチレンのブロックコポリマーである半相互貫入ポリマー網状組織層；
を含む物品。
【請求項２】
ａ）基板；
ｂ）前記基板上に配置された半相互貫入ポリマー網状組織層の第１の層および第２の層を有する２層であって、前記第１の網状組織層は、疎水性フッ素化架橋ポリマーおよび疎水性フッ素化エラストマーポリマーを含み、前記第２の網状組織層は、架橋ポリマーおよびエラストマーポリマーを含み、前記第１の網状組織層におけるエラストマーポリマーが、疎水性フルオロアルキル側鎖基を有するスチレン−ブタジエン−スチレンまたはスチレン−イソプレン−スチレンのブロックコポリマーであり、前記第２の網状組織層におけるエラストマーポリマーが、スチレン−ブタジエン−スチレンまたはスチレン−イソプレン−スチレンのブロックコポリマーである２層；
を含む物品。
【請求項３】
前記物品が、印字要素である、請求項１に記載の物品。
【請求項４】
前記物品が、印字要素である、請求項２に記載の物品。
【発明の詳細な説明】
【技術分野】
【０００１】
関連出願の相互参照
本明細書で開示される主題は、本出願と同時に出願され、本発明の譲受人に譲渡された、以下の同時係属出願に開示されおよび特許請求の範囲で請求される：
高解像度で、耐溶剤性の薄いエラストマー印刷版（ＨＩＧＨ  ＲＥＳＯＬＵＴＩＯＮ，ＳＯＬＶＥＮＴ  ＲＥＳＩＳＴＡＮＴ，ＴＨＩＮ  ＥＬＡＳＴＯＭＥＲＩＣ  ＰＲＩＮＴＩＮＧ  ＰＬＡＴＥＳ）（譲受人整理番号：ＣＬ５１０５）米国特許出願第１２／８７３５８４号明細書。
【０００２】
本発明は、光画像形成可能な成分およびポリマー層をより疎水性または親水性のいずれかにする化学的に官能基化されたポリマーを有する少なくとも１つのポリマー層を基板上に含む印字要素に関する。
【背景技術】
【０００３】
Ｍ．Ａｎｔｏｎｉｅｔｔｉら（Ａｃｔａ  Ｐｏｌｙｍｅｒ  １９９７年、４８、２６２頁）は、スチレン−ブタジエン−スチレンコポリマーの化学修飾について記載しているが、それらの得られた材料は、エラストマー印刷版を調製するために使用されなかった。
【０００４】
米国特許第４，２６４，７０５号明細書には、未修飾エラストマーポリマーから調製された、フレキソ印刷用の多層印刷版が開示されている。しかし、レリーフ形態深さは非常に大きく、高解像度印刷用途を除外している。
【０００５】
様々な軟リソグラフィー技術が、高解像度印刷用途のために開発されてきた（米国特許出願公開第２００７／００９８８９９号明細書；Ｘｉａ，Ｙ；Ｗｈｉｔｅｓｉｄｅｓ，Ｇ．Ｍ．Ａｎｎｕ．Ｒｅｖ．Ｍａｔｅｒ．Ｓｃｉ．１９９８年、２８、１５３頁）。しかし、これらの方法は、典型的にはＰＤＭＳ（ポリジメチルシロキサン（ｐｏｌｙｄｉｍｅｔｈｙｌｓｉｌｏｘａｎｅ））をベースとした機械的に脆弱なエラストマースタンプを用い、大規模オープンリール式印刷方法に適していない。
【発明の概要】
【発明が解決しようとする課題】
【０００６】
対照的に、本発明は、基板上に堆積させた少なくとも１つのエラストマーポリマー層を含む物品であって、ポリマーは、光画像形成可能であり、かつ親水性インクによって差別的な濡れ性を与えるために疎水性フルオロアルキル側鎖基または親水性ヒドロキシル側鎖基のいずれかを有するように化学修飾されている、物品を対象とする。
【課題を解決するための手段】
【０００７】
本発明は、
ａ）親水性基板；
ｂ）基板上に配置された半相互貫入ポリマー網状組織層であって、網状組織層は、疎水性フッ素化架橋ポリマーおよび疎水性フッ素化エラストマーポリマーを含む半相互貫入ポリマー網状組織層
を含む物品に関する。
【０００８】
本発明はさらに、
ａ）基板；
ｂ）基板上に配置された半相互貫入ポリマー網状組織層の第１の層および第２の層を有する２層であって、第１の網状組織層は、疎水性フッ素化架橋ポリマーおよび疎水性フッ素化エラストマーポリマーを含み；第２の網状組織層は、架橋ポリマーおよびエラストマーポリマーを含む２層
を含む物品に関する。
【発明を実施するための形態】
【０００９】
標準的な、画像形成および処理されたフレキソ印刷版では、プレートの最上のレリーフ形態と床面との間のステップ高さ（Δｈ）は、典型的には約１００〜５００ミクロンの範囲である。この寸法は、レリーフ形態の所望のサイズおよびこの印刷版に独特の他の特質に依存する。プレートが高解像度印刷用途（すなわち、ミクロン範囲の印刷）に使用されることが意図される場合、Δｈの値は、プレートの非常に小さい形態サイズに匹敵するように減少させなければならない。典型的には、Δｈ対形態サイズの比は、最も高解像度の印刷方法に対して単一性の近くに収まる。残念なことに、Δｈの減少は、プレートの機械的耐久性、および印刷される対象との良好な等角接触に必要とされるそのエラストマー性能を危うくする傾向がある。この制約に対する解決策の一つは、良好な機械的特性を与える熱−（または光−）架橋性エラストマー床部層と、パターンに配置された所望のレリーフ形態を含む、上に順次に堆積される薄い光画像形成可能なエラストマー層との両方を有する２層構築物の加工を含む。このように、２つの層の特性は、基板に隣接する底部層が最適印刷性能のためのプレートの弾性率を制御し、一方薄い上層（Δｈは、ほぼ所望の形態サイズである）はプレートの印刷解像度を最大化するように、それぞれ別個に最適化され得る。
【００１０】
このように加工される２層プレートは、それらのビヒクルとして水または水性アルコールを用いる親水性インクによる差別的インキングのために設計され得る。ここで、印刷版は、可撓性支持体または基板層、および互いに対して異なる表面エネルギーを有するように化学的に設計された２つのさらなる架橋可能なエラストマー層を含む。これらのさらなる層の両方は、層の一方が疎水性フルオロアルキル側鎖基または親水性ヒドロキシル側鎖基で化学修飾されているエラストマーポリマー有する、エラストマー感光性ポリマー組成物を含む。代わりに、さらなる層の両方は、一層が疎水性フルオロアルキル側鎖基を備えたエラストマーポリマー層を含み、一方隣接する層は２つのエラストマー層間の表面エネルギーコントラストを最大化する親水性ヒドロキシル側鎖基を有するエラストマーポリマーを含むように、化学修飾され得る。
【００１１】
より疎水性のフッ素化エラストマーは、２層印刷版の下層または光画像形成可能な上層のいずれかに存在し得る。フッ素含有層が上部にある場合、底部層は、親水性インクで選択的にインキングする（グラビア様式）。他方、フッ素修飾層が底部にある場合、上側の光画像形成層は、親水性インクが使用される場合選択的にインキングする（フレキソ印刷様式）。これらの場合のいずれにおいても、プレートの比較的より疎水性のフッ素化部分が親水性インクによって濡らされず、一方もう一方のより親水性の部分は、そのインクで濡らされるので、良好な印刷解像度が得られる。
【００１２】
疎水性インクで選択的にインキングされ得るグラビアまたはフレキソ印刷の２層印刷版も、同様に加工され得る。この場合、２層プレートの両層も、架橋エラストマー感光性ポリマー組成物を含み、それらの層の一方も、親水性ヒドロキシル側鎖基で化学修飾されたエラストマーポリマーを含む。上層がヒドロキシル修飾エラストマーを含む場合、２層プレートの底部層は、疎水性インクで接触される場合に選択的にインキングする（グラビア様式）。反対に、親水性層が底部にある場合、プレートの上層は、疎水性インクが用いられる場合に選択的にインキングする（フレキソ印刷様式）。この場合もやはり、２層のプレートの比較的より親水性部分は疎水性インクで濡らされないが、プレートのもう一方のより疎水性部分はインクで濡らされるので、良好な印刷解像度が得られる。
【００１３】
望まれる特定の用途に依存して、高解像度印刷版の目標解像度は、典型的には１〜１５ミクロンの範囲である。電子デバイスのオープンリール式印刷は、高解像度での個々の線およびスペースのパターニングを必要とする。特に、薄膜トランジスタのソース−ドレインレベルは、良好なトランジスタ性能に必要なチャネル長がわずか数ミクロンのオーダーであるので、とりわけ要求が厳しい。現在、入手できる材料および／または方法を用いてこれらのミクロン解像度で印刷することは不可能である。標準的な印刷版は、要求される解像度をほとんど有しない。対照的に、成型ポリジメチルシロキサン（ｐｏｌｙｄｉｍｅｔｈｙｌｓｉｌｏｘａｎｅ：ＰＤＭＳ）印刷版またはスタンプは、これらの解像度に達し得るが、機械的に脆弱で、一般にチオールを含有する液およびインクの印刷に限定される。
【００１４】
本明細書で記載される２層プレートは、ポリ（スチレン−ブタジエン−スチレン）またはポリ（スチレン−イソプレン−スチレン）エラストマーのような市販のブロックコポリマーから加工される。これらのエラストマーは、それらの表面濡れ挙動を変えるために疎水性フルオロアルキル側鎖基または親水性ヒドロキシル側鎖基のいずれかで化学修飾され得る機械的に強固な材料である。「ソフト」ブタジエンまたはイソプレンセグメント内に存在するオレフィン２重結合は、化学修飾のための便利な部位として役立つ。化学修飾エラストマーは、より低分子の架橋可能なアクリレートまたはメタクリレートモノマーと混合またはブレンドされて、熱的または光化学的に架橋される場合に強固で、半相互貫入網状組織（ｓｅｍｉ−ｉｎｔｅｒｐｅｎｅｔｒａｔｉｎｇ  ｎｅｔｗｏｒｋｓ：ＳＩＰＮｓ）を具備させる重合性組成物を与え得る。結果として生じるＳＩＰＮ層は、それらの機械的挙動においてゴム状弾性であり、２層プレートにおける２つの機能層の少なくとも一方を形成し、機能層の少なくとも一方は、もう一方の層に比べてその表面エネルギーを変更するために化学修飾エラストマーを含む。このように形成されたＳＩＰＮ層は、エタノール、水性アルコール混合物、トルエンおよびオルト−ジクロロベンゼンを含めて、標準的なインク処方物中に用いられる多くの溶媒および分散剤に対して化学的に耐性である。ＳＩＰＮ層は、１０から１００ＭＰａ（メガパスカル）、好ましくは２０から４０ＭＰａの範囲の弾性率を有する。２層の２つの層が、ＳＩＰＮ層であり、かつ同じ化学成分の多くを含む場合、２つの隣接する層間の中間層の接着は維持される。ポリ（スチレン−ブタジエン−スチレン）またはポリ（スチレン−イソプレン−スチレン）エラストマーに加えて、ブタジエンとアクリロニトリルとの様々なコポリマーおよび一部のネオプレンゴムを含めて、２層プレートにおいてポリマーＳＩＰＮ層を形成するために、他の化学的に修飾可能なエラストマーポリマーおよびゴムも用いることができる。
【００１５】
本発明の一実施形態は、印字要素として使用され得る物品である。この実施形態において、可撓性支持基板は、比較的に親水性であるように選択される。基板は、マイラー（Ｍｙｌｙａｒ）（ＤｕＰｏｎｔ  Ｔｅｉｊｉｎ  Ｆｉｌｍｓ社、Ｂｒｉｓｔｏｌ、英国）であってもよい。単一の比較的に疎水性のポリマー層が基板上に堆積される。ポリマー層は、スピンコーティング、バーコーティング、吹き付け、ディッピングまたは当業者に公知の同様のコーティング技術によって堆積され得る。ポリマー層は、別個の光画像形成性成分と一緒に、フルオロアルキル側鎖基で化学修飾されているスチレン−ブタジエン−スチレンまたはスチレン−イソプレン−スチレンのエラストマーブロックコポリマーを含む。適切な光画像形成性成分には、とりわけ光開始剤および／または光増感剤が含まれ得る。ポリマー層はまた、
【００１６】
【化１】
0005902688.tif 000002
【００１７】
からなる群から選択されるモノマーならびにこれらの混合物のポリマーを含む。この実施形態において、基板は比較的に親水性であり、一方光画像形成ポリマー層は、一つにはスチレン−ブタジエン−スチレンまたはスチレン−イソプレン−スチレンのコポリマー骨格に化学結合したフルオロアルキル側鎖基の存在のために、疎水性である。
【００１８】
別の実施形態は、印字要素として使用され得る物品である。この実施形態において、基板は、比較的に疎水性であるように選択される。基板は、プラズマ処理されたポリテトラフルオロエチレンまたは別のプラズマ処理されたフルオロポリマーであり得る。ポリマー層は、基板上に堆積される。ポリマー層は、別個の光画像形成性成分と一緒に、親水性側鎖基を有するように化学修飾されているスチレン−ブタジエン−スチレンまたはスチレン−イソプレン−スチレンのエラストマーブロックコポリマーを含む。適切な光画像形成性成分には、とりわけ光開始剤および／または光増感剤が含まれ得る。ポリマー層は、ヒドロキシル基またはカルボン酸基などの親水性置換基を場合によって有していてもよい非フッ素化（メタ）アクリレートモノマーのポリマーをさらに含む。非フッ素化（メタ）アクリレートモノマーは、トリメチロールプロパントリアクリレート（ｔｒｉｍｅｔｈｙｌｏｌｐｒｏｐａｎｅ  ｔｒｉａｃｒｙｌａｔｅ：ＴＭＰＴＡ）、エトキシル化トリメチロールプロパントリアクリレート（ｅｔｈｏｘｙｌａｔｅｄ  ｔｒｉｍｅｔｈｙｌｏｌｐｒｏｐａｎｅ  ｔｒｉａｃｒｙｌａｔｅ：ＴＭＰＥＯＴＡ）および／または１，１２−ドデカンジオールジメタクリレート（Ｓａｒｔｏｍｅｒ  ＣＤ２６２）であってもよい。この実施形態において、基板は疎水性であるが、一方光画像形成されたポリマー層は、スチレン−ブタジエン−スチレンまたはスチレン−イソプレン−スチレンのコポリマー骨格に化学結合したヒドロキシル側鎖基の存在のために比較的に親水性である。
【００１９】
別の実施形態は、印字要素として使用され得る物品である。この実施形態において、基板は、コーティングされ得る任意の材料であり得る。第１のポリマー層は、基板上に堆積される。第１のポリマー層は、任意の公知のコーティング技術によって堆積されてもよい。第１のポリマー層は、疎水性フルオロアルキル側鎖基で化学修飾されているスチレン−ブタジエン−スチレンまたはスチレン−イソプレン−スチレンのエラストマーブロックコポリマーおよび別個の開始剤を含む。開始剤は、Ｉｒｇａｃｕｒｅ（登録商標）９０７（２−メチル−１−［４−（メチルチオ）フェニル］−２−（４−モルホリニル）−１−プロパノン）（Ｃｉｂａ  Ｓｐｅｃｉａｌｔｙ  Ｃｈｅｍｉｃａｌｓ社、Ｂａｓｅｌ、スイス国）であってもよい。第１のポリマー層は、
【００２０】
【化２】
0005902688.tif 000003
【００２１】
からなる群から選択されるモノマーならびにこれらの混合物のポリマーをさらに含む。第２のポリマー層は、第１のポリマー層の上に堆積される。第２のポリマー層は、別個の光画像形成性成分と一緒に、親水性ヒドロキシル側鎖基を場合によって有するスチレン−ブタジエン−スチレンまたはスチレン−イソプレン−スチレンのエラストマーブロックコポリマーを含む。適切な光画像形成性成分には、とりわけ光開始剤および／または光増感剤が含まれ得る。第２の層は、親水性置換基を場合によって有する、非フッ素化アクリレートまたはメタクリレートの架橋性モノマーのポリマーをさらに含む。非フッ素化（メタ）アクリレートモノマーは、トリメチロールプロパントリアクリレート（ＴＭＰＴＡ）、エトキシル化トリメチロールプロパントリアクリレート（ＴＭＰＥＯＴＡ）および／または１，１２−ドデカンジオールジメタクリレート（Ｓａｒｔｏｍｅｒ  ＣＤ２６２）であってもよい。この実施形態において、下側のポリマー層は、フルオロアルキル基の存在のために疎水性であるが、一方光画像形成された上側のポリマー層は比較的に親水性である。ある実施形態において、下側のポリマー層は、第１の網状組織層と特定され、基板に隣接しており、上側のポリマー層は、第２の網状組織層と特定される。
【００２２】
別の実施形態は、印字要素として使用され得る物品である。この実施形態において、基板は、コーティングされ得る任意の材料であり得る。第１のポリマー層は、基板上に堆積される。第１のポリマー層は、任意の公知のコーティング技術によって堆積されてもよい。第１のポリマー層は、親水性ヒドロキシル側鎖基を場合によって有するスチレン−ブタジエン−スチレンまたはスチレン−イソプレン−スチレンのエラストマーブロックコポリマーおよび別個の開始剤を含む。開始剤は、Ｉｒｇａｃｕｒｅ（登録商標）９０７（Ｃｉｂａ  Ｓｐｅｃｉａｌｔｙ  Ｃｈｅｍｉｃａｌｓ社、Ｂａｓｅｌ、スイス国）であってもよい。第１のポリマー層はまた、非フッ素化アクリレートまたはメタクリレート架橋性モノマーのポリマーを含む。非フッ素化（メタ）アクリレートモノマーは、トリメチロールプロパントリアクリレート（ＴＭＰＴＡ）、エトキシル化トリメチロールプロパントリアクリレート（ＴＭＰＥＯＴＡ）および／または１，１２−ドデカンジオールジメタクリレート（Ｓａｒｔｏｍｅｒ  ＣＤ２６２）であってもよい。第２のポリマー層は、第１のポリマー層の上に堆積される。第２のポリマー層は、光画像形成性成分と一緒に、疎水性フルオロアルキル側鎖基で化学修飾されているスチレン−ブタジエン−スチレンまたはスチレン−イソプレン−スチレンのエラストマーブロックコポリマーを含む。適切な光画像形成性成分には、とりわけ光開始剤および／または光増感剤が含まれ得る。第２のポリマー層は、
【００２３】
【化３】
0005902688.tif 000004
【００２４】
からなる群から選択されるモノマーならびにこれらの混合物のポリマーをさらに含む。この実施形態において、下側のポリマー層は比較的に親水性であるが、一方光画像形成された上側のポリマー層は、フルオロアルキル基の存在のために比較的に疎水性である。
【００２５】
本発明の第５の実施形態は、印字要素として使用され得る物品である。この実施形態において、基板は、コーティングされ得る任意の材料であり得る。第１のポリマー層は、基板上に堆積される。第１のポリマー層は、任意の公知のコーティング技術によって堆積され得る。第１のポリマーは、スチレン−ブタジエン−スチレンまたはスチレン−イソプレン−スチレンのエラストマーブロックコポリマーおよび別個の開始剤を含む。開始剤は、Ｉｒｇａｃｕｒｅ（登録商標）９０７（Ｃｉｂａ  Ｓｐｅｃｉａｌｔｙ  Ｃｈｅｍｉｃａｌｓ社、Ｂａｓｅｌ、スイス国）であってもよい。第１のポリマー層はまた、非フッ素化アクリレートまたはメタクリレート架橋性モノマーのポリマーを含む。非フッ素化（メタ）アクリレートモノマーは、トリメチロールプロパントリアクリレート（ＴＭＰＴＡ）、エトキシル化トリメチロールプロパントリアクリレート（ＴＭＰＥＯＴＡ）および／または１，１２−ドデカンジオールジメタクリレート（Ｓａｒｔｏｍｅｒ  ＣＤ２６２）であってもよい。第２のポリマー層は、第１のポリマー層の上に堆積される。第２のポリマー層は、光画像形成性成分と一緒に、疎水性フルオロアルキル側鎖基で化学修飾されているスチレン−ブタジエン−スチレンまたはスチレン−イソプレン−スチレンのエラストマーブロックコポリマーを含む。適切な光画像形成性成分には、とりわけ光開始剤および／または光増感剤が含まれ得る。第２のポリマー層は、
【００２６】
【化４】
0005902688.tif 000005
【００２７】
からなる群から選択されるモノマーならびにこれらの混合物のポリマーをさらに含む。この実施形態において、下側のポリマー層は比較的に親水性であるが、一方光画像形成された上側のポリマー層は、フルオロアルキル基の存在のために比較的に疎水性である。
【００２８】
本発明の第６の実施形態は、印字要素として使用され得る物品である。この実施形態において、基板は、コーティングされ得る任意の材料であり得る。第１のポリマー層は基板上に堆積される。第１のポリマー層は、任意の公知のコーティング技術によって堆積され得る。第１のポリマー層は、スチレン−ブタジエン−スチレンまたはスチレン−イソプレン−スチレンのエラストマーブロックコポリマーおよび別個の開始剤を含む。開始剤は、Ｉｒｇａｃｕｒｅ（登録商標）９０７（Ｃｉｂａ  Ｓｐｅｃｉａｌｔｙ  Ｃｈｅｍｉｃａｌｓ社、Ｂａｓｅｌ、スイス国）であってもよい。第１のポリマー層はまた、非フッ素化アクリレートまたはメタクリレート架橋性モノマーのポリマーを含む。非フッ素化（メタ）アクリレートモノマーは、トリメチロールプロパントリアクリレート（ＴＭＰＴＡ）、エトキシル化トリメチロールプロパントリアクリレート（ＴＭＰＥＯＴＡ）および／または１，１２−ドデカンジオールジメタクリレート（Ｓａｒｔｏｍｅｒ  ＣＤ２６２）であってもよい。第２のポリマー層は、第１のポリマー層の上に堆積される。第２のポリマー層は、光画像形成性成分と一緒に、親水性ヒドロキシル側鎖基で化学修飾されているスチレン−ブタジエン−スチレンまたはスチレン−イソプレン−スチレンのエラストマーブロックコポリマーを含む。適切な光画像形成性成分には、とりわけ光開始剤および／または光増感剤が含まれ得る。第２のポリマー層はまた、非フッ素化アクリレートまたはメタクリレート架橋性モノマーのポリマーを含む。非フッ素化（メタ）アクリレートモノマーは、トリメチロールプロパントリアクリレート（ＴＭＰＴＡ）、エトキシル化トリメチロールプロパントリアクリレート（ＴＭＰＥＯＴＡ）および／または１，１２−ドデカンジオールジメタクリレート（Ｓａｒｔｏｍｅｒ  ＣＤ２６２）であってもよい。この実施形態において、下側のポリマー層は比較的に疎水性であるが、一方光画像形成された上側のポリマー層は、スチレン−ブタジエン−スチレンまたはスチレン−イソプレン−スチレンコポリマーの骨格に化学結合したヒドロキシル側鎖基の存在ために、比較的に親水性である。
【００２９】
本発明はまた、印字要素を製造する方法である。一実施形態において、基板が与えられる。基板は、Ｍｅｌｉｎｅｘ（登録商標）ＳＴ５０４（ＤｕＰｏｎｔ  Ｔｅｉｊｉｎ  Ｆｉｌｍｓ社、Ｂｒｉｓｔｏｌ、英国）であってもよい。この方法における次の工程は、基板上に層を堆積されることである。層は、任意の公知のコーティング技術によって堆積され得る。層は、疎水性フルオロアルキル側鎖基を有するスチレン−ブタジエン−スチレンまたはスチレン−イソプレン−スチレンのブロックコポリマー、光開始剤、および
【００３０】
【化５】
0005902688.tif 000006
【００３１】
からなる群から選択されるフッ素化架橋性モノマーならびにこれらの混合物を含む。光開始剤は、Ｉｒｇａｃｕｒｅ（登録商標）９０７（Ｃｉｂａ  Ｓｐｅｃｉａｌｔｙ  Ｃｈｅｍｉｃａｌｓ社、Ｂａｓｅｌ、スイス国）であってもよい。この方法における次の工程は、画像を層中に照射し、次いで、さらされた画像から非照射で非架橋の部分を溶解する現像液に照射された層をさらすことによって、照射された画像を現像することである。
【００３２】
第２の方法の実施形態において、基板が与えられる。基板は、プラズマ処理されたポリテトラフルオロエチレンまたは別のプラズマ処理されたフルオロポリマーであってもよい。この方法における次の工程は、基板上に層を堆積させることである。層は、任意の公知のコーティング技術によって堆積され得る。層は、親水性ヒドロキシル側鎖基で化学修飾されたスチレン−ブタジエン−スチレンまたはスチレン−イソプレン−スチレンのブロックコポリマー、光開始剤、および非フッ素化架橋性アクリレートまたはメタクリレートのモノマーを含む。非フッ素化（メタ）アクリレートモノマーは、ＴＭＰＴＡ、ＴＭＰＥＯＴＡおよび／またはＳａｒｔｏｍｅｒ  ＣＤ２６２であってもよい。光開始剤は、Ｉｒｇａｃｕｒｅ（登録商標）９０７（Ｃｉｂａ  Ｓｐｅｃｉａｌｔｙ  Ｃｈｅｍｉｃａｌｓ社、Ｂａｓｅｌ、スイス国）であってもよい。この方法における次の工程は、画像を層中に照射し、次いで、さらされた画像から非照射で非架橋の部分を溶解させる現像液に照射された層をさらすことによって、照射された画像を現像することである。
【００３３】
第３の方法の実施形態において、基板が与えられる。基板は、Ｍｅｌｉｎｅｘ（登録商標）ＳＴ５０４（ＤｕＰｏｎｔ  Ｔｅｉｊｉｎ  Ｆｉｌｍｓ社、Ｂｒｉｓｔｏｌ、英国）であってもよい。この方法における次の工程は、基板上に第１の層を堆積させることである。第１の層は、任意の公知のコーティング技術によって堆積され得る。第１の層は、疎水性フルオロアルキル側鎖を有するスチレン−ブタジエン−スチレンまたはスチレン−イソプレン−スチレンのブロックコポリマー、開始剤、ならびに
【００３４】
【化６】
0005902688.tif 000007
【００３５】
からなる群から選択されるフッ素化モノマーならびにこれらの混合物を含む。開始剤は、ジ（４−ｔｅｒｔ−ブチルシクロヘキシル）パーオキシジカーボネート、Ｐｅｒｋａｄｏｘ（登録商標）１６（Ａｋｚｏ  Ｎｏｂｅｌ）またはＩｒｇａｃｕｒｅ（登録商標）９０７（Ｃｉｂａ  Ｓｐｅｃｉａｌｔｙ  Ｃｈｅｍｉｃａｌｓ社、Ｂａｓｅｌ、スイス国）であってもよい。この方法における次の工程は、第１の層を架橋させることである。架橋工程は、熱的であってもよく、または開始剤が光開始剤である場合、架橋工程は、フラッド照射によってもよい。この方法の次の工程において、第２の層が第１のポリマー層の上に堆積される。第２の層は、任意の公知のコーティング技術によって堆積され得る。第２の層は、親水性ヒドロキシル側鎖基を場合によって有する、スチレン−ブタジエン−スチレンまたはスチレン−イソプレン−スチレンのブロックコポリマー、光開始剤、および非フッ素化架橋性アクリレートまたはメタクリレートモノマーを含む。非フッ素化（メタ）アクリレートモノマーは、ＴＭＰＴＡ、ＴＭＰＥＯＴＡおよび／またはＳａｒｔｏｍｅｒ  ＣＤ２６２であってもよい。光開始剤は、Ｉｒｇａｃｕｒｅ（登録商標）９０７（Ｃｉｂａ  Ｓｐｅｃｉａｌｔｙ  Ｃｈｅｍｉｃａｌｓ社、Ｂａｓｅｌ、スイス国）であってもよい。この方法におけるその後の工程は、第２の層中に画像を照射することである。次の工程は、さらされた画像から非照射で非架橋の部分を溶解させる現像液に第２のポリマー層をさらすことによって、照射された画像を現像することである。
【００３６】
第４の方法の実施形態において、基板が与えられる。基板は、Ｍｅｌｉｎｅｘ（登録商標）ＳＴ５０４（ＤｕＰｏｎｔ  Ｔｅｉｊｉｎ  Ｆｉｌｍｓ社、Ｂｒｉｓｔｏｌ、英国）であってもよい。この方法における次の工程は、基板上に第１の層を堆積させることである。第１の層は、任意の公知のコーティング技術によって堆積され得る。第１の層は、親水性ヒドロキシル側鎖基を場合によって有する、スチレン−ブタジエン−スチレンまたはスチレン−イソプレン−スチレンのブロックコポリマー、開始剤、および非フッ素化架橋性アクリレートまたはメタクリレートモノマーを含む。非フッ素化（メタ）アクリレートモノマーは、ＴＭＰＴＡ、ＴＭＰＥＯＴＡおよび／またはＳａｒｔｏｍｅｒ  ＣＤ２６２であってもよい。開始剤は、ジ（４−ｔｅｒｔ−ブチルシクロヘキシル）パーオキシジカーボネート、Ｐｅｒｋａｄｏｘ（登録商標）１６（Ａｋｚｏ  Ｎｏｂｅｌ）またはＩｒｇａｃｕｒｅ（登録商標）９０７（Ｃｉｂａ  Ｓｐｅｃｉａｌｔｙ  Ｃｈｅｍｉｃａｌｓ社、Ｂａｓｅｌ、スイス国）であってもよい。この方法における次の工程は、第１の層を架橋させることである。架橋工程は、熱的であってもよく、または開始剤が光開始剤である場合、架橋工程は、フラッド照射によってもよい。この方法の次の工程において、第２の層が第１のポリマー層の上に堆積される。第２の層は、任意の公知のコーティング技術によって堆積され得る。第２の層は、疎水性フルオロアルキル側鎖を有するスチレン−ブタジエン−スチレンまたはスチレン−イソプレン−スチレンのブロックコポリマー、光開始剤、ならびに
【００３７】
【化７】
0005902688.tif 000008
【００３８】
からなる群から選択されるフッ素化モノマーならびにこれらの混合物を含む。光開始剤は、Ｉｒｇａｃｕｒｅ（登録商標）９０７（Ｃｉｂａ  Ｓｐｅｃｉａｌｔｙ  Ｃｈｅｍｉｃａｌｓ社、Ｂａｓｅｌ、スイス国）であってもよい。この方法におけるその後の工程は、第２の層中に画像を照射することであり；照射が第２の層で行われる場合、画像形成された架橋ポリマーパターンが形成され、第２の層の部分が照射されない場合、非架橋ポリマーパターンが形成される。次の工程は、画像の非照射で非架橋部分を溶解させる現像液で第２のポリマー層を現像することである。
【００３９】
第５の方法の実施形態において、基板が与えられる。基板は、Ｍｅｌｉｎｅｘ（登録商標）ＳＴ５０４（ＤｕＰｏｎｔ  Ｔｅｉｊｉｎ  Ｆｉｌｍｓ社、Ｂｒｉｓｔｏｌ、英国）であってもよい。この方法における次の工程は、基板上に第１の層を堆積させることである。第１の層は、任意の公知のコーティング技術によって堆積され得る。第１の層は、スチレン−ブタジエン−スチレンまたはスチレン−イソプレン−スチレンのブロックコポリマー、開始剤、および非フッ素化架橋性アクリレートまたはメタクリレートモノマーを含む。非フッ素化（メタ）アクリレートモノマーは、ＴＭＰＴＡ、ＴＭＰＥＯＴＡおよび／またはＳａｒｔｏｍｅｒ  ＣＤ２６２であってもよい。開始剤は、ジ（４−ｔｅｒｔ−ブチルシクロヘキシル）パーオキシジカーボネート、Ｐｅｒｋａｄｏｘ（登録商標）１６（Ａｋｚｏ  Ｎｏｂｅｌ）またはＩｒｇａｃｕｒｅ（登録商標）９０７（Ｃｉｂａ  Ｓｐｅｃｉａｌｔｙ  Ｃｈｅｍｉｃａｌｓ社、Ｂａｓｅｌ、スイス国）であってもよい。この方法における次の工程は、第１の層を架橋させることである。架橋工程は、熱的であってもよく、または開始剤が光開始剤である場合、架橋工程は、フラッド照射によってもよい。この方法の次の工程において、第２の層が、第１のポリマー層の上に堆積される。第２のポリマー層は、任意の公知のコーティング技術によって堆積され得る。第２の層は、疎水性フルオロアルキル側鎖を有するスチレン−ブタジエン−スチレンまたはスチレン−イソプレン−スチレンのブロックコポリマー、光開始剤、ならびに
【００４０】
【化８】
0005902688.tif 000009
【００４１】
からなる群から選択されるフッ素化モノマーならびにこれらの混合物を含む。光開始剤は、Ｉｒｇａｃｕｒｅ（登録商標）９０７（Ｃｉｂａ  Ｓｐｅｃｉａｌｔｙ  Ｃｈｅｍｉｃａｌｓ社、Ｂａｓｅｌ、スイス国）であってもよい。この方法におけるその後の工程は、第２の層中に画像を照射することである。次の工程は、さらされた画像から非照射で非架橋部分を溶解させる現像液に第２のポリマー層をさらすことによって、照射された画像を現像することである。
【００４２】
第６の方法の実施形態において、基板が与えられる。基板は、Ｍｅｌｉｎｅｘ（登録商標）ＳＴ５０４（ＤｕＰｏｎｔ  Ｔｅｉｊｉｎ  Ｆｉｌｍｓ社、Ｂｒｉｓｔｏｌ、英国）であってもよい。この方法における次の工程は、基板上に第１の層を堆積させることである。第１の層は、任意の公知のコーティング技術によって堆積され得る。第１の層は、スチレン−ブタジエン−スチレンまたはスチレン−イソプレン−スチレンのブロックコポリマー、開始剤、および非フッ素化架橋性アクリレートまたはメタクリレートモノマーを含む。非フッ素化（メタ）アクリレートモノマーは、ＴＭＰＴＡ、ＴＭＰＥＯＴＡおよび／またはＳａｒｔｏｍｅｒ  ＣＤ２６２であってもよい。開始剤は、ジ（４−ｔｅｒｔ−ブチルシクロヘキシル）パーオキシジカーボネート、Ｐｅｒｋａｄｏｘ（登録商標）１６（Ａｋｚｏ  Ｎｏｂｅｌ）またはＩｒｇａｃｕｒｅ（登録商標）９０７（Ｃｉｂａ  Ｓｐｅｃｉａｌｔｙ  Ｃｈｅｍｉｃａｌｓ社、Ｂａｓｅｌ、スイス国）であってもよい。この方法における次の工程は、第１の層を架橋させることである。架橋工程は、熱的であってもよく、または開始剤が光開始剤である場合、架橋工程は、フラッド照射によってもよい。この方法の次の工程において、第２の層が、第１のポリマー層の上に堆積される。第２のポリマー層は、任意の公知のコーティング技術によって堆積され得る。第２の層は、親水性ヒドロキシル側鎖基を有するスチレン−ブタジエン−スチレンまたはスチレン−イソプレン−スチレンのブロックコポリマー、光開始剤、および非フッ素化架橋性アクリレートまたはメタクリレートモノマーを含む。非フッ素化（メタ）アクリレートモノマーは、ＴＭＰＴＡ、ＴＭＰＥＯＴＡおよび／またはＳａｒｔｏｍｅｒ  ＣＤ２６２であってもよい。光開始剤は、Ｉｒｇａｃｕｒｅ（登録商標）９０７（Ｃｉｂａ  Ｓｐｅｃｉａｌｔｙ  Ｃｈｅｍｉｃａｌｓ社、Ｂａｓｅｌ、スイス国）であってもよい。この方法におけるその後の工程は、第２の層中に画像を照射することである。次の工程は、さらされた画像から非照射で非架橋部分を溶解させる現像液に第２のポリマー層をさらすことによって、照射された画像を現像することである。
【実施例】
【００４３】
実施例１
１０％ヒドロキシル化スチレン−ブタジエン−スチレンコポリマー（ＳＢＳ−ＯＨ）の調製：無水テトラヒドロフラン（５００ｍＬ）に溶解させたＫｒａｔｏｎ  Ｄ１１８４ＫＳＢＳブロックコポリマー（Ｋｒａｔｏｎ  Ｐｏｌｙｍｅｒｓ  ＬＬＣ社、Ｈｏｕｓｔｏｎ、テキサス州）（２６．０ｇ、０．３３７ｍｏｌの反応性２重結合）の溶液をアルゴンで１２時間パージし、次いで、テトラヒドロフラン中９−ボラビシクロ−［３．３．１］ノナンの０．５０Ｍ溶液（６８ｍＬ、０．０３４ｍｏｌ）で滴下処理した。添加が終了後直ちに、反応混合物をアルゴン下で２４時間加熱還流させ、次いで、氷浴で０℃に冷却した。次に、反応混合物を６Ｎ水酸化ナトリウム溶液（７．３ｍＬ）で処理し、続いて、過酸化水素の３０％水溶液（１５ｍＬ）をゆっくり添加し、次いで、さらに２４時間加熱還流させた。得られた混合物を真空中で濃縮し、粗ポリマー固体を得て、これをテトラヒドロフラン（１００ｍＬ）中に再溶解させた。テトラヒドロフラン溶液を水（５００ｍＬ）中に注ぎ入れることによって、ポリマー生成物を再度単離した。２回のさらなるテトラヒドロフラン−水の溶解−沈殿工程を用いて、所望の生成物を精製形態で得た。次いで、コポリマーを真空中４０℃で４８時間乾燥させて、白色のエラストマー固体を得た。この生成物をアルゴン雰囲気下暗所に保存した。ＦＴＩＲによる生成物の分析により、コポリマーの骨格内のヒドロキシル基の取り込みと一致する３３２９ｃｍ−１近くに中心があるブロードピークが明らかになった。
【００４４】
実施例２
１０％フルオロアルキル化スチレン−ブタジエン−スチレンコポリマー（ＳＢＳ−Ｆ）の調製：無水テトラヒドロフラン（２５０ｍＬ）に溶解させた１０％ヒドロキシル化ＳＢＳコポリマー（３．５ｇ、４．５ｍｍｏｌの反応性ＯＨ基）の溶液を最初にピリジン（０．７２ｇ、９．１ｍｍｏｌ）、続いて、ペンタデカフルオロオクタノイルクロライド（２．０８ｇ、４．８１ｍｍｏｌ）で処理した。得られた溶液をアルゴン下室温で１時間撹拌し、次いで、さらに２４時間穏やかに加熱還流させた。反応混合物を水（５００ｍＬ）中に注ぎ入れ、直ちに白色沈殿物を得た。粗生成物をテトラヒドロフラン（２００ｍＬ）中に再溶解させ、次いで、水中に再沈殿させた。２回のさらなるテトラヒドロフラン−水の溶解−沈殿工程を用いて、所望の生成物を精製形態で得た。次いで、フルオロアルキル化コポリマーを真空中４０℃で４８時間乾燥させて、白色のエラストマー固体を得た。この生成物をアルゴン雰囲気下で暗所に保存した。ＦＴＩＲによる生成物の分析により、コポリマーの骨格内の反応性ヒドロキシル基のエステル化と一致する３３２９ｃｍ−１近くに中心があるブロードピークの不存在が明らかになった。１７８０ｃｍ−１近くのさらなるシグナル（エステルカルボニル伸縮）も認められた。
【００４５】
実施例３
この実施例は、コポリマーを薄膜形態で調べた場合、スチレン−ブタジエン−スチレンコポリマーの化学修飾がそれらの表面濡れ特性にどのように影響したかを例証する。
【００４６】
実施例１で記載したヒドロキシル化生成物（ＳＢＳ−ＯＨ）および実施例２で記載したフルオロアルキル化生成物（ＳＢＳ−Ｆ）と一緒の、未修飾スチレン−ブタジエン−スチレンコポリマー（ｓｔｙｒｅｎｅ−ｂｕｔａｄｉｅｎｅ−ｓｔｙｒｅｎｅ  ｃｏｐｏｌｙｍｅｒ：ＳＢＳ）を、それぞれメチルイソブチルケトン中に溶解させて、１０重量パーセント濃度で３つの別個の溶液を得た。次いで、それぞれの溶液を清浄ガラススライド上に１０００ＲＰＭで６０秒間スピンコーティングした。得られたエラストマー膜を真空オーブン中で室温で２４時間乾燥させた。次いで、３つの膜の表面濡れ特性を、ＡＳＴ  Ｐｒｏｄｕｃｔｓ社（Ｂｉｌｌｅｒｉｃａ、マサチューセッツ州）により製造されたＶＣＡ２５００ｘｅ装置を用いて動的接触角測定によって、評価した。蒸留水を濡れ性流体として用いた。表１に与えたこれらの結果は、ＳＢＳ膜の濡れ特性が、化学修飾プロセスによって強く影響され、フルオロアルキル化コポリマー（ＳＢＳ−Ｆ）は、最も疎水性の表面を示し、ヒドロキシル化コポリマー（ＳＢＳ−ＯＨ）は、最も親水性の表面を示した。未修飾Ｋｒａｔｏｎ  ＳＢＳコポリマーは、２種類の化学修飾されたＳＢＳコポリマーによって示されるものの間で中間である濡れ挙動を有した。
【００４７】
【表１】
0005902688.tif 000010
【００４８】
実施例４
以下の実施例は、フレキソ様式で運転する２層プレートの所望の部分のみを選択的にインキングする能力を例証する（上部層は親水性インクにより濡らされるが、一方底部層は同様には濡らされない）。２層印刷版は、ＳＴ５０４Ｍｅｌｉｎｅｘベース（ＤｕＰｏｎｔ  Ｔｅｉｊｉｎ  Ｆｉｌｍｓ社、Ｂｒｉｓｔｏｌ、英国）のクリーンシートのアクリル側に加工した。ベースは、メタノールすすぎ洗い、続いて、順次にＤＩ水およびイソプロピルアルコールのすすぎ洗いで清浄にした。ＤＩ水による最終のすすぎ洗い後、高圧窒素ガンを用いてベースを完全に乾燥させた。２つの異なる化学修飾ＳＢＳコポリマーを含有する２つの別個の処方物（組成物Ａおよび組成物Ｂ）を室温で一晩混合し、次いで、１．５ｕｍのＧＭＦフィルターを通してろ過した。
【００４９】
組成物Ａ：
７８．５重量％の１０％フルオロアルキル化ＳＢＳコポリマー（メチルイソブチルケトンに１０重量パーセントで溶解させた）
１４重量％のフッ素化ジメタクリレート：
【００５０】
【化９】
0005902688.tif 000011
【００５１】
５重量％のペンタフルオロスチレン
２重量％のグリシジルメタクリレート
０．５重量％のＩｇｒａｃｕｒｅ９０７
【００５２】
組成物Ｂ：
７８．５重量％の１０％ヒドロキシル化ＳＢＳコポリマー（メチルイソブチルケトンに１０重量パーセントで溶解させた）
１１重量％のＣＤ２６２
４重量％のＴＭＰＥＯＴＡ
４重量％のＴＭＰＴＡ
２重量％のグリシジルメタクリレート
０．５重量％のＩｒｇａｃｕｒｅ９０７
【００５３】
組成物Ａを有する底部層を、Ｍｅｌｉｎｅｘベース上に１０００ＲＰＭで６０秒間スピンコーティングした。スピンコーティング処理が終了後、コーティングされた基板を窒素雰囲気下で１０分間ＯＡＩ  ３４５ｎｍ  ｉ−ｌｉｎｅｒでフラッド露光して、膜を架橋させた。組成物Ｂを有する第２の層を、架橋された底部層上に１０００ＲＰＭで６０秒間スピンコーティングした。新たにコーティングされた層を、窒素雰囲気中で２分間乾燥させ、次いで、クリアフィールドフォトマスクを通してｉ−ｌｉｎｅｒに３４５ｎｍで６５秒間露光した。上層をメチルイソブチルケトン中で２分間現像し、その時間の間に膜の非露光領域を溶解させて取り除いた。高圧窒素ガンを用いることによって、パターン化した上層を完全に乾燥させた。
【００５４】
得られた２層プレートを、エタノールで１：５に希釈したＡｇナノインクＤＧＰ４０（Ａｄｖａｎｃｅｄ  ＮａｎｏＰｒｏｄｕｃｔｓ社、ソウル、韓国）で濡らした。そのインクをプレート上に１０００ＲＰＭでスピンコーティングした。次いで、インキングされたプレートを光学顕微鏡で観察し、インキングされた、およびインキングされなかった部分を決定した。結果は、親水性銀インク処方物による差別的な濡れ性を示し、インクは、２層プレートのより親水性で上側の部分に存在した。
【００５５】
組成物Ａを有する底部層を調製するために用いたフッ素化ジメタクリレートを、以下のとおりに合成した：テトラヒドロフラン（１５０ｍＬ）中１Ｈ，１Ｈ，９Ｈ，９Ｈ−パーフルオロ−１，９−ノナンジオール（１９．１ｇ、４６．３ｍｍｏｌ）および無水メタクリル酸（５７．１ｇ、３７０ｍｍｏｌ）の溶液を、酢酸ナトリウム（０．２０ｇ）および４−メトキシフェノール（１００ｐｐｍ）で処理した。得られた混合物を乾燥空気雰囲気下で４８時間加熱還流させ、次いで、室温に冷却した。テトラヒドロフラン溶媒を減圧下で慎重に除去した。次に、残存した濃縮反応混合物をエチルエーテル（２００ｍＬ）で希釈し、得られた溶液を２％炭酸ナトリウム水溶液（２００ｍＬ）とともに数時間迅速に撹拌して、過剰の無水メタクリル酸反応剤を加水分解させた。有機相を分離し、次いで、２％炭酸ナトリウム（１００ｍＬ）、水（３×１００ｍＬ）およびブライン（５０ｍＬ）で順次に洗浄した。有機相を無水硫酸ナトリウム上で乾燥させ、４−メトキシフェノール（１００ｐｐｍ）で処理し、次いで、真空中で濃縮して、透明な半粘性油を９１％収率で得た。ＦＴＩＲによる生成物の分析により、３４００ｃｍ−１近くのＯＨ伸縮の不存在ならびに１７４２ｃｍ−１（エステルカルボニル）および１６３８ｃｍ−１（メタクリレート２重結合）での新たなシグナルの存在が明らかとなった。プロトンＮＭＲ（ＣＤＣｌ３）分光法により、６．２および５．８ｐｐｍ（メタクリレート２重結合）および１．９ｐｐｍ（メタクリレートメチル基）の近くに現れる共鳴によって生成物中の末端メタクリレート基の存在が確認された。理論的なフッ素対炭素の比＝０．８２。
【００５６】
実施例５
以下の実施例は、グラビア様式（底部層は親水性インクで濡らされるが、一方上部層は濡らされない）で運転する２層プレートの所望の部分のみを選択的にインキングする能力を例証する。２層印刷版は、ＳＴ５０４  Ｍｅｌｉｎｅｘベース（ＤｕＰｏｎｔ  Ｔｅｉｊｉｎ  Ｆｉｌｍｓ社、Ｂｒｉｓｔｏｌ、英国）のクリーンシートのアクリル側に加工した。ベースを、メタノールすすぎ洗い、続いて、順次のＤＩ水およびイソプロピルアルコールのすすぎ洗いによって清浄にした。ＤＩ水による最終のすすぎ洗い後、高圧窒素ガンを用いてベースを完全に乾燥させた。異なるＳＢＳコポリマーを含有する２つの別個の処方物（組成物Ａおよび組成物Ｂ）を室温で一晩混合し、次いで、１．５ｕｍのＧＭＦフィルターを通してろ過した。
【００５７】
組成物Ａ：
７３．５重量％のＫｒａｔｏｎ  ＤＫＸ２２２ＣＳ  ＳＢＳコポリマー（メチルイソブチルケトンに１０重量パーセントで溶解させた）
１９．５重量％のＴＭＰＥＯＴＡ
２重量％のグリシジルメタクリレート
５重量％のＰｅｒｋａｄｏｘ１６
【００５８】
組成物Ｂ：
８０．５重量％の１０％フルオロアルキル化ＳＢＳコポリマー（メチルイソブチルケトンに１０重量％で溶解させた）
１４重量％のフッ素化ジメタクリレート
【００５９】
【化１０】
0005902688.tif 000012
【００６０】
５重量％のペンタフルオロスチレン
０．５重量％のＩｒｇａｃｕｒｅ９０７
【００６１】
組成物Ａを有する底部層を、Ｍｅｌｉｎｅｘベース上にバーコーティングした。コーティング厚さは１０ミクロンに近かった。溶媒を蒸発させた後、コーティングされた基板を、軽度の窒素パージとともに真空下で熱的に架橋させた。次いで、組成物Ｂを有する第２の層を、架橋された底部層上に１０００ＲＰＭで６０秒間スピンコーティングした。新たにコーティングされた層を窒素雰囲気中で２分間乾燥させ、次いで、クリアフィールドフォトマスクを通してｉ−ｌｉｎｅｒに３４５ｎｍで６５秒間露光した。上層をメチルイソブチルケトン中で２分間現像し、その時間の間に膜の非露光領域を溶解させて取り除いた。パターン化された上層を、高圧窒素ガンを用いて完全に乾燥させた。
【００６２】
得られた２層プレートを、エタノールで１：５に希釈したＡｇナノインクＤＧＰ４０（Ａｄｖａｎｃｅｄ  ＮａｎｏＰｒｏｄｕｃｔｓ社、ソウル、韓国）で濡らした。そのインクをプレート上に１０００ＲＰＭでスピンコーティングした。次いで、インキングされたプレートを光学顕微鏡で観察し、インキングされた、およびインキングされなかった部分を決定した。結果は、親水性銀インク処方物による差別的濡れを示し、インクはプレートの凹んだ形態にもっぱら存在した。２層プレートのより疎水性で上側のフルオロアルキル化ＳＢＳ層上にインクは認められなかった。
なお、本発明は、特許請求の範囲を含め、以下の発明を包含する。
１．ａ）親水性基板；
ｂ）前記基板上に配置された半相互貫入ポリマー網状組織層であって、前記網状組織層は、疎水性フッ素化架橋ポリマーおよび疎水性フッ素化エラストマーポリマーを含む半相互貫入ポリマー網状組織層
を含む物品。
２．前記エラストマーポリマーが、ペンダント疎水性フルオロアルキル側鎖基を有するスチレン−ブタジエン−スチレンまたはスチレン−イソプレン−スチレンのブロックコポリマーである、１に記載の物品。
３．前記ポリマー網状組織層が、１０から１００ＭＰａの範囲の弾性率を有する、１に記載の物品。
４．前記ポリマー網状組織層が、２０から４０ＭＰａの範囲の弾性率を有する、１に記載の物品。
５．ａ）基板；
ｂ）前記基板上に配置された半相互貫入ポリマー網状組織層の第１の層および第２の層を有する２層であって、前記第１の網状組織層は、疎水性フッ素化架橋ポリマーおよび疎水性フッ素化エラストマーポリマーを含み；前記第２の網状組織層は、架橋ポリマーおよびエラストマーポリマーを含む２層
を含む物品。
６．前記第１の網状組織層におけるエラストマーポリマーが、疎水性フルオロアルキル側鎖基を有するスチレン−ブタジエン−スチレンまたはスチレン−イソプレン−スチレンのブロックコポリマーであり、前記第２の網状組織層におけるエラストマーポリマーが、スチレン−ブタジエン−スチレンまたはスチレン−イソプレン−スチレンのブロックコポリマーである、５に記載の物品。
７．前記第１の網状組織層におけるエラストマーポリマーが、疎水性フルオロアルキル側鎖基を有するスチレン−ブタジエン−スチレンまたはスチレン−イソプレン−スチレンのブロックコポリマーであり、前記第２の網状組織層におけるエラストマーポリマーが、親水性ヒドロキシル側鎖基を有するスチレン−ブタジエン−スチレンまたはスチレン−イソプレン−スチレンのブロックコポリマーである、５に記載の物品。
８．前記第１の網状組織層が、前記基板に隣接している、５に記載の物品。
９．前記第２の網状組織層が、前記基板に隣接している、５に記載の物品。
１０．前記第１の網状組織層および前記第２の網状組織層が、１０から１００ＭＰａの範囲の弾性率を有する、５に記載の物品。
１１．前記第１の網状組織層および前記第２の網状組織層が、２０から４０ＭＰａの範囲の弾性率を有する、５に記載の物品。
１２．前記物品が、印字要素である、１に記載の物品。
１３．前記物品が、印字要素である、５に記載の物品。